ЭКОНОМИЧНЫЙ И ВЫСОКОАКТИВНЫЙ КАТАЛИЗАТОР ГИДРОПЕРЕРАБОТКИ

1. Способ изготовления катализатора, причем указанный способ включает:
2
5
гомогенизацию неорганического оксидного материала, триоксида молибдена, соединения никеля и оксида фосфора(V) (PO) в твердом состоянии для получения смеси;
формование частицы из указанной смеси; и
прокаливание указанной частицы для получения прокаленной частицы.
2. Способ по п. 1, в котором указанная смесь включает указанный неорганический оксидный материал в количестве, составляющем от приблизительно 40 мас.% до приблизительно 95 мас.% указанной смеси; указанный триоксид молибдена в количестве, составляющем вплоть до приблизительно 16 мас.% в пересчете на оксид по отношению к массе указанной смеси; указанное соединение никеля в количестве, составляющем вплоть до приблизительно 4 мас.% в пересчете на оксид по отношению к массе указанной смеси; и указанный оксид фосфора (V) в твердом состоянии в количестве, составляющем от приблизительно 0,2 мас.% до приблизительно 8 мас.% указанной смеси.
3. Способ по п. 1 или 2, в котором указанная прокаленная частица включает фосфор, присутствующий в таком количестве, чтобы обеспечивать атомное соотношение фосфора и молибдена в интервале от 0,04 до 1.
4. Способ по п. 1 или 2, в котором указанная прокаленная частица имеет средний диаметр пор в интервале от 70 Ǻ до 130 Ǻ.
2
5. Способ по п. 1 или 2, в котором указанная прокаленная частица имеет удельную поверхность, которая превышает 200 м/г.
2
5
6. Каталитическая композиция, содержащая прокаленную частицу, включающую гомогенизированную смесь, изготовленную гомогенизацией неорганического оксидного материала, триоксида молибдена, соединения никеля и оксида фосфора (V) (PO) в твердом состоянии, формованием указанной гомогенизированной смеси в частицу и прокаливанием указанной частицы, для получения в результате указанной прокаленной частицы.
7. Каталитическая композиция по п. 6, в которой указанная гомогенизированная смесь включает указанный неорганический оксидный материал в количестве, составляющем от приблизительно 40 мас.% до приблизительно 95 мас.% указанной гомогенизированной смеси; указанный триоксид молибдена в количестве, составляющем вплоть до приблизительно 16 мас.% в пересчете на оксид и по отношению к массе указанной гомогенизированной смеси; указанное соединение никеля в количестве, составляющем вплоть до приблизительно 4 мас.% в пересчете на оксид и по отношению к массе указанной гомогенизированной смеси; и указанный оксид фосфора (V) в твердом состоянии в количестве, составляющем от приблизительно 0,2 мас.% до приблизительно 8 мас.% указанной гомогенизированной смеси.
8. Каталитическая композиция по п. 6 или 7, в которой указанная прокаленная частица имеет средний диаметр пор в интервале от 70 Ǻ до 130Ǻ.
2
9. Каталитическая композиция по п. 6 или 7, в которой указанная прокаленная частица имеет удельную поверхность, которая превышает 200 м/г.
10. Каталитическая композиция по п. 6 или 7, в которой указанная прокаленная частица включает фосфор, присутствующий в таком количестве, чтобы обеспечивать атомное соотношение фосфора и молибдена в интервале от 0,04 до 1.
11. Каталитическая композиция по п. 6 или 7, в которой указанная прокаленная частица имеет средний диаметр пор в интервале от 70 Ǻ до 130Ǻ.
2
12. Каталитическая композиция по п. 6 или 7, в которой указанная прокаленная частица имеет удельную поверхность, которая превышает 200 м/г.
13. Способ, включающий контакт композиций, изготовленных способами по любому из пп. 1-5, или композиций по пп. 6-12 с углеводородным сырьем в технологических условиях гидропереработки и получение гидропереработанного углеводородного продукта.